다른 조건 은 상기 실시 예 와 동일 하 게 하 되 , 본 발명 과 같이 pH 를 2 단계 로 조정 하 지 않 고 , pH 10 . 5 ~ 11 . 0 , 전이 금속 수용액 의 농도 1 . 0 M 의 조건 에서 복합 전구체 를 제조 하 였으며 , 도 3 은 비교 예의 복합 전구체 의 SEM 측정 사진 으로서 , 전 구체 의 평균 입경 이 약 8 . 7 ㎛ 였 다 .